우선 , 연자성 분말 의 원료 로서 , 공업 용 순철 , 페로실리콘 , 페로 인 , 페로 보론 및 전해 구리 를 준비 하 였 다 . 원료 를 Fe 82 . 1 Si 2 . 9 B 5 P 8 . 8 Cu 0 . 65 Cr 0 . 55 의 합금 조성 이 되 도록 칭량 하 여 , 아르곤 분위기 중 에서 고주파 용해 에 의하 여 용해 하 여 합금 용탕 을 제작 하 였 다 . 다음 에 , 제작 된 합금 용탕 을 가스 아토 마이 즈 한 후 에 , 냉각수 에 의하 여 급랭 시켜서 , 평균 입경 이 50 μ m 인 연자성 분말 A 를 제작 하 였 다 . 또한 제작 된 합금 용탕 을 수 아토 마이 즈 에 의하 여 평균 입경 이 10 μ m 인 연자성 분말 B 를 제작 하 였 다 . 제작 된 2 종류 의 연자성 분말 A 및 B 를 A : B ＝ 8 : 2 의 질량 비율 로 혼합 한 후 에 , 결합제 로서 의 실리콘 수지 를 첨가 하 여 더 혼합 하 고 , 이 연자성 분말 A , B 와 결합제 의 혼합물 을 조립 하 여 조립 분말 ( 造粒 粉末 ) 을 제작 하 였 다 . 이때 에 결합제 인 실리콘 수지 는 , 연자성 분말 A 와 연자성 분말 B 의 합량 ( 合 量 ) 에 대하 여 2 질량 % 가 되 도록 첨가 하 였 다 .